(57)【要約】      （修正有）【課題】入射光の量に対して望ましい方向に放射させる光の量を増加させた光学要素を提供する。【解決手段】支持体（１）と光学転換層（３）との間に位置する少なくとも１つの中間層（２）を含む、および／または散乱中心（４）が光学転換層（３）および／または中間層（２）に存在する透明な支持体（１）、並びに１つの波長の光を吸収し他の波長の光を放射する物質を含む少なくとも１つの透明な光学転換層（３）からなる光学要素であって、好ましくは、中間層（２）は、ミクロ多孔性およびメソ多孔性であり、支持体（１）、中間層（２）および光学転換層（３）は可撓性であり、光学要素は可撓性のフォイルの形であり、散乱中心は、特定の平均粒子サイズを有するＰｂＳ、ＴｉＯ２、ＳｉＯ２、Ａｌ２Ｏ３、ＡｌＯＯＨ、ＺｒＯ２、ＺｎＯ、ＳｎＯ２、インジウム錫オキシドの混合酸化物、中空のミクロスフェアまたはエロゾル粒子である。【選択図】図５
2010066770.tif 000002
【特許請求の範囲】
【請求項１】
透明な支持体（１）、並びに１つの波長の光を吸収し他の波長の光を放射する物質を含む少なくとも１つの透明な光学転換層（３）からなる光学要素であって、支持体（１）と光学転換層（３）との間に位置する少なくとも１つの中間層（２）を含む、および／または散乱中心（４）が光学転換層（３）および／または中間層（２）に存在することを特徴とする光学要素。
【請求項２】
中間層（２）がミクロ多孔性およびメソ多孔性である請求項１の光学要素。
【請求項３】
支持体（１）、中間層（２）および光学転換層（３）が可撓性であり、光学要素が可撓性のフォイルの形である請求項１または２の光学要素。
【請求項４】
支持体（１）の上の第１の中間層（２ａ）、その上の第１の転換層（３ａ）、その上の第２の中間層（２ｂ）およびその上の第２の転換層（３ｂ）が存在する請求項１−３の何れか１つの項の光学要素。
【請求項５】
第２の転換層（３ｂ）の上に第３の中間層（２ｃ）が存在し、その上に第３の転換層（３ｃ）が存在する請求項４の光学要素。
【請求項６】
中間層（２）の上に２つの転換層（３ａ、３ｂ）が直接接触して存在する請求項１−３の何れか１つの項の光学要素。
【請求項７】
直接接触している２つの転換層（３ａ、３ｂ）により分離されている第１および第２の中間層（２ａ、２ｂ）が存在する請求項１−３の何れか１つの項の光学要素。
【請求項８】
第２の転換層（３ｂ）の上に、その間の中間層なしに、第３の転換層（３ｃ）が存在する請求項４の光学要素。
【請求項９】
散乱中心が１つの転換層または複数の転換層中へ組み込まれる場合、散乱中心が、それぞれ２００−１００００ｎｍの平均粒子サイズを有するＰｂＳ、ＴｉＯ２、ＳｉＯ２、Ａｌ２Ｏ３、ＡｌＯＯＨ、ＺｒＯ２、ＺｎＯ、ＳｎＯ２、インジウム錫オキシドの混合酸化物、中空のミクロスフェアまたはエロゾル粒子からなる群の少なくとも１つから選択される粒子である請求項１−８の何れか１つの項の光学要素。
【請求項１０】
散乱中心が１つの中間層または複数の中間層中へ組み込まれる場合、散乱中心が、中間層と同じ材料であるが異なる孔サイズ分布を有する粒子からなるか、またはそれぞれ２００−１００００ｎｍの平均粒子サイズを有するＰｂＳ、ＴｉＯ２、ＳｉＯ２、Ａｌ２Ｏ３、ＡｌＯＯＨ、ＺｒＯ２、ＺｎＯ、ＳｎＯ２、インジウム錫オキシドの混合酸化物、中空のミクロスフェアまたはエロゾル粒子からなる群の少なくとも１つから選択される粒子からなる請求項１−９の何れか１つの項の光学要素。
【請求項１１】
光学要素が、支持体上の抗反射層、接着層、接着層上のリリース層またはストリッピング層をさらに含む請求項１−１０の何れか１つの項の光学要素。
【請求項１２】
中間層および／または転換層が転換色素を含む請求項１−１１の何れか１つの項の光学要素。
【請求項１３】
最上の転換層に、フレネルレンズ、ミクロレンズ、ポリマースフェアまたは他の層の光学要素を設けて、光抽出および放射された光の分布をさらに改善する請求項１−１２の何れか１つの項の光学要素。
【請求項１４】
１つ以上の層が、発光化合物または光吸収化合物をさらに含む請求項１−１３の何れか１つの項の光学要素。
【請求項１５】
可撓性の支持体を用意し、コーティングにより０−１００℃好ましくは１５−６０℃の温度ですべての必要な成分を含む中間層の水性のコロイド状分散物を適用する工程、
コーティングにより０−１００℃好ましくは１５−６０℃の温度ですべての必要な成分を含む転換層のほぼ水性のコーティング溶液を適用する工程、
１つの層を生成する各コーティング工程後、またはいくつかまたはすべての層のコーティング後、空気、赤外線放射、マイクロウエーブまたは熱接触またはこれらの組み合わせにより、コーティングされた層を乾燥する工程
からなることを特徴とする請求項１−１４の何れか１つの項の光学要素の製造方法。
【発明の詳細な説明】
【技術分野】
【０００１】
本発明は、光学要素に関する。特に、本発明は、光学の応用のための可撓性の材料に関し、それらは、層集合物中に少なくとも１つの光転換層（散乱吸収およびホトルミネセンスにより入射光のスペクトル組成を変化できる）を含む。
【背景技術】
【０００２】
光転換層は、光源のスペクトル組成を変化させる必要があるときはいつでも、使用される。光の或るスペクトル成分を吸収または反射する光フィルターとは対照的に、光転換層は、光の吸収されたエネルギーの一部を転換しそしてそれをより高い波長で再び放射する。そのため、低い波長の光をより高い波長の光へ転換できる。転換層は、この目的のために、光スペクトルの少なくとも一部を吸収しそして蛍光または燐光によりそれを転換できる１つ以上の転換色素を含む。
【０００３】
光転換のこの方法は、例えば、ヒトの眼により見ることのできる（４００ｎｍと７００ｎｍとの間の光の波長の）発光体の生成または改変に使用される。このような発光体は、例えば部屋の照明、広告および警備標識の照明、またはＬＣＤスクリーンおよび携帯電話のバックグラウンド発光のためにヒトの眼で見ることのできる光が必要なときはいつでも、使用される。
【０００４】
このような発光体の周知の例は、蛍光管であり、それは、ヒトの眼には見えない紫外線の放射を生じ、光転換層により４００ｎｍと７００ｎｍとの間の波長を有する光に転換される。光転換層は、蛍光管の内部表面に直接適用され、そして無機の蛍光体（ｐｈｏｓｐｈｏｒ）のみが転換色素として使用される。これらの層のさらなる性質は、それらが紫外線に対して不浸透性である必要がありそして可視光線を強く散乱する必要があることである。それゆえ、それらは透明ではなく、不透明である。
【０００５】
さらなる例は、白色光を発するダイオードであり、例えば、青色光は、例えば特許文献１に記載されたような、転換色素により緑黄色の光へ一部転換される。光転換層は、また警備標識に使用され、例えば、ヒトの眼には見えない紫外線を可視光へ転換する。このような警備標識は、紫外線ランプの下でのみ見える。
【０００６】
光転換層は、また食品の製造に使用され、例えば、光転換層は、植物の成長が加速されるやり方で、太陽光または人工光を転換する。
光転換層は、また、例えば非常出口を示すために使用されるように、暗がりで自己発光の燐光の域の光スペクトルを変化するのに使用される。
【０００７】
すべての転換層は、光の能率的な転換および望ましい方向への転換された光の放射という同じ目的を有する。この目的のために、光源および光の転換による転換色素の励起は、非常に能率的でなければならない。励起された転換色素は、転換層の内側の内部の光源である。転換された光は、次に、層から引き出されねばならない。発された光の量と吸収された光の量との比は、外部蛍光効率とよばれる。転換層の機能を最適にするために、個々の段階（励起、転換、抽出）が可能な限り独立して最適にされるのが有利であろう。
【０００８】
透明なポリマーに埋め込まれたミクロメートルの範囲の粒子サイズを有する無機の蛍光体は、例えば、特許文献２または３に記述されているような広く使用されている転換層で用いられている。
【０００９】
粒子とポリマーとの間の屈折率および粒子サイズの差により、これらの文献に記載されているように、この方法で製造された転換層は、不透明でありそして可視光をかなり散乱する。これは、転換色素による吸収および発光の別々の調節をかなり阻害するかまたは防ぐことすらする。使用された蛍光体は、しばしば非常に高い量子収率を有するが、転換層による光転換の外部効率は、多量の転換された光が転換層から逃れることができないか、または望ましくない方向へ放射されるために、かなり悪化する。
【００１０】
１つより多い転換色素が使用されるとき、さらに問題が生ずる。転換層における光の伝搬の挙動は、使用される波長に依存する。そのため、転換層の光学的性質は、使用される転換色素に調節されねばならない。異なる転換色素による励起光の吸収および発された放射に対するレシプロフィルター作用が、注意深く調節されなければならないことも必要になる。
【００１１】
この目的を達成するために、異なる転換色素を含む多層系が開発されてきており、得られた転換フィルムの光学的性質は、選択的に調節できる。
特許文献４または５に例えば記載された多層系は、強い散乱のために光学的性質の非常に制限された調節のみを可能にする。特に、２つの転換色素を含む転換層の順序のみが、転換効率を高めるために使用されるに過ぎない。また、光の散乱の挙動および光のカップリングアウトは、せいぜい僅かに調節されるに過ぎない。
【００１２】
上記の無機の蛍光体の代わりに有機の色素を用いることにより、光の適度の散乱を有するに過ぎない透明な転換層が製造できる。このような層は、特許文献６に記載されている。
有機の蛍光色素の使用に加えて、殆ど透明な層の製造のための高い屈折率を有するポリマー例えばポリイミドと組み合わせた無機の蛍光体の使用は、特許文献７に記載されている。必要な透明性は、ポリマーおよび転換色素の屈折率の調節により得られる。ほとんど透明な層はこの方法で製造できるが、層中の転換色素の分散は、粒子サイズにより限定される。そのため、層は、転換色素を混ぜたミクロメートルのオーダーの層のゾーンおよび不活性な透明のポリマーの同様に大きなゾーンからなり、これらの層の非常に不均一な吸収および発光の挙動を導く。
【００１３】
特許文献８は、２０ｎｍと８００ｎｍとの間のサイズを有する無機の蛍光体の粒子の製造を記述している。このような粒子は、粒子が使用される光の波長に対して小さく、そのため散乱がかなり低下するために、透明な転換層の製造に非常に適しているだろう。
【００１４】
しかし、もしこのような転換層が使用されるならば、多層中の転換光がシャフティングにより捕捉されそして横方向へ主に放射されるという問題が生ずる。これは、上記の用途では望ましくない。
低い屈折率を有するミクロ多孔性およびメソ多孔性の層の使用によってシャフティングによる横方向への放射の一部抑制は、特許文献９に記載されている。
【００１５】
特許文献７では、多層の使用が記載されており、透明な転換フィルムに基づいて、光のカップリングアウトが、補助的光学要素の使用により、本発明によって調節される。この文献に記載された材料および製造方法は、コストの点およびこのような転換層フィルムの大量生産の点からみて適していない。
【先行技術文献】
【特許文献】
【００１６】
【特許文献１】ＷＯ２００６／１２７０３０
【特許文献２】特開平１１−１９９７８１
【特許文献３】ＵＳ２００７／００３１６８５
【特許文献４】ＥＰ１４８０２７８
【特許文献５】ＷＯ２００６／１１４０７７
【特許文献６】ＥＰ１４２２２８２
【特許文献７】ＷＯ２００５／１０００１６
【特許文献８】ＷＯ２００５／０５１８４６
【特許文献９】ＥＰ１４９２３８９
【発明の概要】
【発明が解決しようとする課題】
【００１７】
本発明の目的は、入射光の量に対して望ましい方向に放射される光の量を増加させた光学要素を提供することである。
【課題を解決するための手段】
【００１８】
この目的は、本発明の光学要素により達成される。特に、この目的は、或る波長の光を吸収し他の波長の光を発する物質を含む少なくとも１つの透明な光学転換層および透明な支持体を有する光学要素により達成され、この光学要素は、支持体と光学転換層との間に位置する少なくとも１つの補助層の存在、そして補助層または光学転換層中の散乱中心の存在を特徴とする。
【００１９】
本発明の１つの態様によれば、光学要素はミクロ多孔性およびメソ多孔性の中間層を含む。
好ましくは、支持体、中間層および光学転換層は可撓性であり、そのため光学要素は可撓性のフォイルの形を有する。
本発明の１つの態様では、光学要素は、支持体、第１の中間層およびその上の第１の転換層、およびその上の第２の中間層およびその上の第２の転換層からなる。
【００２０】
本発明の他の態様では、光学要素は、第２の転換層の上に、第３の中間層およびその上の第３の転換層を含む。
本発明のさらなる態様では、光学要素は、第１の中間層の上に直接接触している２つの転換層を含む。
光学要素は、また直接接触している２つの転換層により隔てられている第１および第２の中間層を含む。
【００２１】
さらに、光学要素は、第２の転換層の上に、これらの転換層の間の中間層なしに、第３の転換層を含む。
好ましくは、散乱中心が１つ以上の光学転換層中に組み込まれている上記の光学要素では、これらの散乱中心は、それぞれ２００ｎｍと１００００ｎｍとの間の平均粒子サイズを有するＰｂＳ、ＴｉＯ２、ＳｉＯ２、Ａｌ２Ｏ３、ＡｌＯＯＨ、ＺｒＯ２、ＺｎＯ、ＳｎＯ２、インジウム錫オキシドの混合酸化物、中空のミクロスフェアまたはエロゲル粒子からなる群から選ばれる粒子の少なくとも１種からなる。
【００２２】
同様に、散乱中心が１つ以上の光学転換層中に組み込まれている上記の光学要素では、これらの散乱中心は、中間層と同じ材料であるが異なる孔サイズ分布のものか、またはそれぞれ２００ｎｍと１００００ｎｍとの間の平均粒子サイズを有するＰｂＳ、ＴｉＯ２、ＳｉＯ２、Ａｌ２Ｏ３、ＡｌＯＯＨ、ＺｒＯ２、ＺｎＯ、ＳｎＯ２、インジウム錫オキシドの混合酸化物、中空のミクロスフェアまたはエロゲル粒子からなる群から選ばれる少なくとも１種の粒子である。
【００２３】
光学要素は、支持体へ適用される抗反射層、接着層、接着層上のリリース層、またはストリッピング層のような補助層を含む。
光学要素は、中間層または中間層および／または転換層または転換層、転換色素を含む。
光学要素には、光学要素例えばフレネルレンズ、マイクロレンズ、ポリマースフェアまたは補助層（さらに光の抽出を改善しそして放射光の配分に影響する）が、最上の転換層の上に設けられる。
【００２４】
光学要素は、以下のプロセス段階からなるプロセスにより製造できる。１）可撓性の透明な支持体を用意し、コーティングにより、０−１００℃好ましくは１５−６０℃の温度ですべての必要な成分を含む中間層材料のコロイド状水性分散物を適用する。２）コーティングにより、０−１００℃好ましくは１５−６０℃の温度ですべての必要な成分を含む転換層のほぼ水性のコーティング溶液を適用する。３）空気、赤外線放射、マイクロウエーブまたは熱接触またはこれらの混合により、１つの層を生ずる各コーティング段階後或いはいくつかまたはすべての層のコーティング後、被覆された層を乾燥する。
【図面の簡単な説明】
【００２５】
【図１】すべての態様とともにフォイルが励起光に影響する転換フォイルを概略的に示す。
【図２】すべての態様とともに転換された光が放射する転換フォイルを概略的に示す。
【図３】吸収、透過、反射およびシャフティングの測定のための測定構成を示す。
【図４】発せられた蛍光の放射の測定用の測定構成を示す。
【図５】本発明による転換フォイルの最小の単位を示す。
【図６】いくつかの転換層を有する転換フォイルの異なる態様を示す。
【図７】２つの転換フォイルの想定された透過および反射の値を示す。
【図８】波長４５０ｎｍの励起光に対する、転換色素なしの参照転換フォイルの転換層中のＴｉＯ２散乱中心の濃度の影響を示す。
【図９】波長４５０ｎｍの励起光に対する、転換色素なしの参照転換フォイルの転換層中のＳｉＯ２散乱中心の濃度の影響を示す。
【図１０】波長４５０ｎｍの励起光に対する、組み込まれた転換色素を有する転換層中のＴｉＯ２散乱中心の濃度の影響を示す。
【図１１】波長４５０ｎｍの励起光に対する、組み込まれた転換色素を有する転換層中のＳｉＯ２散乱中心の濃度の影響を示す。
【図１２】前方の方向の放射された蛍光に対する、組み込まれた転換色素を有する転換層中のＴｉＯ２およびＳｉＯ２散乱中心の濃度の影響を示す。
【図１３】蛍光効率に対する組み込まれた転換色素を有する転換層中のＴｉＯ２およびＳｉＯ２散乱中心の濃度の影響を示す。
【図１４】転換層の種々の表面の粗さを有する２つのサンプルの前方の方向に放射された蛍光を示す。
【図１５】原子間力顕微鏡により測定された図１４のサンプルの粗さのプロフィルを示す。
【図１６】前方の方向に放射された蛍光の強度に対する、ミクロ多孔性およびメソ多孔性の中間層の層の厚さの影響を示す。
【図１７】吸収、転換層の蛍光および蛍光抽出効率に対する、いくつかのサンプルのミクロ多孔性およびメソ多孔性の中間層中の組み込まれた散乱中心の影響を示す。
【図１８】図１７のサンプルの測定された蛍光スペクトルを示す。
【図１９】ミクロ多孔性およびメソ多孔性の中間層の存在または不存在下で前方の方向に放射された蛍光の強度に対する、転換層中へ組み込まれたＴｉＯ２散乱中心の濃度の影響を示す。
【発明を実施するための形態】
【００２６】
以下において、本発明は、図面および例を用いて説明される。この記載では、ＩＵＰＡＣによる孔度の説明が使用される。
それらの孔のサイズに関する多孔性の材料の分類は、ミクロ多孔性は＜２ｎｍであり、メソ多孔性は２−５０ｎｍであり、マクロ多孔性は＞５０ｎｍである。孔度が特定されていない場合には、孔のサイズが知られていないか、または孔度が、ミクロ多孔性、メソ多孔性またはマクロ多孔性のすべての範囲に及ぶ。たとえもし孔度が特定されていても、これは、材料がまた特定されていない孔度を有する少量の化合物を含むことを排除するものではない。材料は、孔の体積対全体積の比が４％より低い場合では、「非多孔性」であると定義される。
【００２７】
図１は、その上へ強度ｌ＝１で単色光が衝突した転換フォイルの概略図であり、そしてそれは、この光が転換フォイルにより、どのように影響されるか、すべての態様を示す。原則は、衝突光の合計が励起光と吸収光との合計と同じでなければならないことであり、衝突光を１とすると、１＝Ｒｇ（λ）＋Ｒｄ（λ）＋Ｔｇ（λ）＋Ｔｄ（λ）＋Ａ（λ）＋Ｗ（λ）であり、ただしＲｇ（λ）は指向反射であり、Ｒｄ（λ）は散乱反射であり、Ｔｇ（λ）は指向透過であり、Ｔｄ（λ）は散乱透過であり、Ａ（λ）は吸収でありそしてＷ（λ）はフォイル中のシャフティングである。
【００２８】
図２は、転換された光が転換フォイルにより、どのように放射されるか、すべての態様の概略図である。Ｅｖは前方の方向の発光であり、Ｅｒは後方の方向の発光であり、Ｅｓは側面の方向の発光である。
【００２９】
図３ａは、透過の測定のための測定構成であり、図３ｂは、反射の測定のための測定構成である。矢印は励起光を示し、球は統合する球であり、サンプルによる発光は統合されそして検出器Ｄの上に導かれる。サンプルは、光源（例えば４５０ｎｍの平均波長を有する）により放射され、そしてサンプルによるこの光の減衰が測定される。統合球は、すべての二面角で透過した光（ＳＴＲＥＦ（Ａｅｘ）または（ＳＴＫＦ（λｅｘ））を集める。サンプルの透過は、この信号を、サンプルなしの乱されない光源の信号（ＳＴＬＥＤ（λｅｘ））により除することにより決定される。サンプルの反射は、サンプルの反射された光（ＳＲＲＥＦ（Ａｅｘ）または（ＳＲＫＦ（λｅｘ））を測定し、そしてそれを、理想的な散乱反射器の反射された光ＳＲＬＥＤ（λｅｘ）により除することにより決定される。この方法により、組み込まれた転換色素を有するかまたは有しないサンプルの透過および反射の値が決定される。評価の値は、衝突時の波長が零に等しいという前提の下、組み込まれた転換色素のない比較サンプルの反射および透過の測定値から計算できる。
ＷＲＥＦ（λ）＝１−ＴＲＥＦ（λ）−ＡＲＥＦ（λ）  （ただし、ＡＲＥＦ（λ）＝０である）
【００３０】
組み込まれた転換色素を有するサンプルの値は、評価の値が組み込まれた転換色素なしの対応する参照サンプルと同じであるとの前提の下、サンプルの反射および透過の測定値から計算できる。
ＡＫＦ（λ）＝１−ＴＫＦ（λ）−ＲＫＦ（λ）−ＷＫＦ（λ）
（ただし、ＷＫＦ（λ）＝ＷＲＥＦ（λ）である）。
【００３１】
図４は、発光した蛍光の測定のための測定構成を示す。放射する励起光に比べて高い波長を有する、転換フォイルによる転換光（Ｓｖｏｒ（λｅｍ）またはＳｒｕｃｋ（λｅｍ））が測定され、そして励起波長での放射光ＳＬＥＤ（λｅｘ）の強度で除される。もし転換フォイルが統合球の前に置かれるならば、前方の方向に放射される蛍光の強度が得られる。もし転換フォイルが統合球の他の側面に置かれるならば、後方の方向へ放射される蛍光の強度が得られる。
【００３２】
図５は、本発明による転換フォイルの最小の単位を示し、それは、透明な可撓性の支持体（１）、支持体へ直接適用されたミクロ多孔性およびメソ多孔性の層（２）、（２）の上に直接適用された転換層（３）、および層（２）および（３）中に本発明により導入された散乱中心（４）からなる。本発明によれば、散乱中心（４）は、両方の層に存在するか、または２つの層（２）および（３）のうちの１つにのみ存在する。
図６ａ−６ｅは、図５に示される最小の単位から形成された、いくつかの転換層を有する転換フォイルの異なる態様を示す。
【００３３】
（ａ）第１の転換層（３ａ）の上の第２の転換層（３ｂ）を有する態様。
（ｂ）第１の転換層（３ａ）上の第２の中間層（２ｂ）およびその上の第２の転換層（３ｂ）を有する態様。
（ｃ）第１の転換層（３ａ）上の第２の転換層（３ｂ）、その上の第２の中間層（２ｂ）およびその上の第３の転換層（３ｃ）を有する態様。
（ｄ）第１の転換層（３ａ）の上の第２の中間層（２ｂ）、その上の第２の転換層（３ｂ）およびその上の第３の転換層（３ｃ）を有する態様。
（ｅ）第１の転換層（３ａ）の上の第２の中間層（２ｂ）、その上の第２の転換層（３ｂ）、その上の第３の中間層（２ｃ）およびその上の第３の転換層（３ｃ）を有する態様。
【００３４】
すべての転換層および中間層は、これらの層の記述された性質により制限される、異なる厚さおよび組成を有することができる。
図７は、例７の転換フォイルの指向測定されたＴｇ（λ）、散乱透過Ｔｄ（λ）、全透過Ｔｔｏｔ（λ）、指向した反射Ｒｇ（λ）、散乱反射Ｒｄ（λ）および全反射Ｒｔｏｔ（λ）を示し、波長４５０ｎｍの光について１つは組み込まれたＴｉ０２散乱中心がなく（例７−Ａ）そして他の１つはそれを有する（例７−Ｂ）。
【００３５】
図８は、強度１で垂直に衝突する波長４５０ｎｍの青色光の光分布に対する、転換色素のない参照転換フォイル（例１−Ａから例１−Ｄ）の転換層中のＴｉＯ２散乱中心の濃度の影響を示す。
【００３６】
図９は、強度１で垂直に衝突する波長４５０ｎｍの青色光の光分布に対する、転換色素のない参照転換フォイル（例２−Ａから例２−Ｄ）の転換層中のＳｉＯ２散乱中心の濃度の影響を示す。
【００３７】
図１０は、強度１で垂直に衝突する波長４５０ｎｍの青色光の光分布に対する、組み込まれた転換色素を有する転換層（例１−Ｅから例１−Ｈ）中のＴｉＯ２散乱中心の濃度の影響を示す。
【００３８】
図１１は、強度１で垂直に衝突する波長４５０ｎｍの青色光の光分布に対する、組み込まれた転換色素を有する転換層（例２−Ｅから例２−Ｈ）中のＴｉＯ２散乱中心の濃度の影響を示す。
【００３９】
図１２は、前方の方向へ放射された蛍光の強度に対する、組み込まれた転換色素を有する転換層（例１−Ｅから１−Ｈ、それぞれ例２−Ｅから２−Ｈ）中のＴｉＯ２またはＳｉＯ２の散乱中心の濃度の影響を示す。
【００４０】
図１３は、蛍光抽出効率（吸収により除される、前方の方向へ放射された蛍光の強度）に対する、組み込まれた転換色素を有する転換層（例１−Ｅから１−Ｈ、それぞれ例２−Ｅから２−Ｈ）のＴｉＯ２またはＳｉＯ２の散乱中心の濃度の影響を示す。
【００４１】
図１４は、転換層の異なる表面粗さを有する２つのサンプルの前方の方向に放射された蛍光を示す（例６−Ａおよび６−Ｂ）。
図１５は、原子間力顕微鏡により測定されたサンプル６−Ａおよび６−Ｂの粗さのプロフィルを示す。
【００４２】
図１６は、前方の方向へ照射された蛍光（図３−Ａから３−Ｄ）の強度に対する、いくつかの転換フォイルのミクロ多孔性およびメソ多孔性の中間層の層の厚さの影響を示す。
図１７は、前方の方向へ放射された蛍光（例４−Ａから４−Ｃ）の相対強度、吸収および相対蛍光抽出効率に対する、いくつかのサンプルのミクロ多孔性およびメソ多孔性の中間層の組み込まれた散乱中心の影響を示す。
【００４３】
図１８は、図１７の例４−Ａから４−Ｃの測定された蛍光スペクトルを示す。
最後に、図１９は、ミクロ多孔性およびメソ多孔性の中間層のない（例５−Ａから５−Ｃ）そしてミクロ多孔性およびメソ多孔性の中間層のある（例５−Ｄから５−Ｆ）、前方の方向へ放射された蛍光の強度に対する、転換層中へ組み込まれたＴｉＯ２散乱中心の濃度の影響を示す。
【００４４】
前述したように、本発明の目的は、最大の転換効率を有する光スペクトルの透過または適合のために可撓性の転換フォイルを提供することである。
光源および本発明の転換された波長のスペクトル域は、２００−２０００ｎｍ、好ましくは２００−７００ｎｍにある。本発明による転換フォイルは、光効率を転換しそして前方の方向へ転換された光を能率的に放射するために、他の光学層とともに多層系の１つ以上の転換層を有する。転換フォイルは、優れた機械的可撓性を有しそして多量かつ大きな面積で安価なコストで本発明により製造できる。その上、それは、好適な層の組成および好適な層のアセンブリを最適化することにより、吸収、光転換および空間放射を最適化するのに優れている。
【００４５】
驚くべきことに、本発明者は、このような転換フォイルが、低い回折率および本発明により組み込まれた散乱中心を有する薄い転換層、ミクロ多孔性およびメソ多孔性の層の組み合わせにより得ることができることを見いだした。
【００４６】
より良く理解するために、光源の光に対する転換フォイルの影響の短い説明をする。単純化のために、単色光源（例えば４５０ｎｍの波長を有する青色光）が、標準化された強度１で指向された方法でフォイルを放射するものとする。光の分布は、以下のやり方で概略的に示される。
【００４７】
上記の図１に関し、転換フォイルは、波長λを有する衝突光の空間の光分布に影響し、吸収により光の強度を減衰する。それは、以下の通りと思われる。
ｌ＝Ｒｇ（λ）＋Ｒｄ（λ）＋Ｔｇ（λ）＋Ｔｄ（λ）＋Ａ（λ）＋Ｗ（λ）
（ただし、Ｒｇ（λ）は指向された反射であり、Ｒｄ（λ）は散乱反射であり、Ｔｇ（λ）は指向された透過であり、Ｔｄ（λ）は散乱透過であり、Ａ（λ）は吸収であり、Ｗ（λ）はフォイルの評価である）。
【００４８】
光の正確な分布は、転換フォイルの光学的性質に依存する。
転換フォイルが、転換色素を含まず本質的に透明である場合、周知の現象が生ずる。転換フォイルが周囲（大気）と比べて高い反射率を有するために、フォイルは、導波体として働く。放射光は、或る条件下では、この導波体とカップリングして、その結果、放射光のその部分を側面の方向へフォイルから離す。
【００４９】
転換色素が放射光の一部を吸収しそしてそれを再び放射する場合、それは内部の光源として働く。放射された光は、後方の方向（光源に向う）、前方の方向または側面の方向へ向かうか、またはそれは他の転換色素により吸収される。側面の方向への光の放射は、透明な転換フォイルでは非常に周知であり、そしてそれはこれらフォイルの導波性の結果である。側面の方向への光のこの放射は、光の放射がフィルムへ垂直な方向であることが望ましい場合に、非常に困ることである。図２は、放射された光の空間の分布を概略的に示す。ＥＶは、前方の方向への発光であり、ＥＲは、後方の方向への発光であり、そしてＥＳは、側面の方向への発光である。
【００５０】
本発明による転換フォイルにより、図１および２に示されている光の部分が同時に影響することが可能になり、これは、後方反射により励起光の大きな部分を失うことなく、吸収を高め、ラフティング（ｒａｆｔｉｎｇ）を抑制しそして前方の方向への光の抽出を増大させることを意味する。これは、以下「転換効率の増大」とよばれる。
【００５１】
原則として、放射された光の空間の分布は影響され、そして転換効率は、転換層の厚さを薄くし、そのためそれは最早良好な導波体ではなくなることにより、そしてそれを透明な支持体から光学的に引き離すことにより、増大する。もし低い屈折率を有する中間層が転換層と支持体との間に導入されるならば、ラフティングは低下し、そしてフォイルに対して垂直な方向に放射する蛍光はかなり増加する。低い屈折率を有するミクロ多孔性およびメソ多孔性の層は、このような中間層として非常に好適である。
【００５２】
散乱中心の意味のある導入は、放射された光の空間の分布に影響しそして転換効率を増大させる他の態様である。散乱粒子の導入は、散乱中心の２つの種類に導かれる。まず、光は、もし粒子と周囲の層の材料との間に屈折率の相違が存在しそして粒子が対応する光の波長より小さくないならば、層の粒子により直接散乱される。第２に、粒子の導入は、層の表面の粗さを増大させ、表面での光の散乱を増大させる。層中の直接散乱は、指向された透過の一部を低下させそして散乱透過および反射の一部を増大させる。光の散乱は、転換フォイル中の光路が延長され、再び吸収を増大させるという結果を有する。散乱は、同時にラフティングを抑制しそしてフォイルからの光の抽出を上昇させる。
【００５３】
放射させた光の空間の分布に影響しそして転換効率を増大させる特に好ましい態様は、記述された２つの作用の組み合わせであり、転換層は、中間層により透明な支持体から光学的に隔離され、そして散乱中心は転換層中へ本発明により直接導入される。
【００５４】
放射された光の空間の分布に影響しそして転換効率を増大する他の特に好ましい態様は、転換層の外側への散乱中心の導入である。これは、例えば、支持体から光学的に転換層を隔離する低屈折率を有する中間層中への散乱中心の導入により行われる。この方法において、蛍光抽出効率は、かなり増大する。これは、前方の方向へ放射される励起光の強度が、前方の方向に放射される転換光の強度を低下させることなく減少しなければならない場合に興味がある。この場合、散乱中心は、後方の方向へ励起光の一部および前方の方向へ転換光の増加した部分を散乱させそしてこの方法で前方の方向へ放射される光の色バランスに影響する。
【００５５】
放射された光の空間の分布に影響しそして転換効率を増大させる他の態様は、転換層の屈折率と周囲の大気の屈折率との間の屈折率を有する、転換層の上の補助層の導入である。この層は、周囲の大気への境界層での反射を低下させ、そしてこのやり方で光抽出を増大させる。このような層は、非常に周知でありそして抗反射層として使用される。このような層は、例えばＵＳ４７５９９９０およびＵＳ４５８３８２２に記載されている。
【００５６】
転換効率の補助的な増大の態様は、透明な支持体の上への低屈折率を有する抗反射層の導入である。
さらに、放射された光の空間の分布はなお影響され、そして転換効率は、例えば特許出願ＷＯ２００７／０１１１５４およびＷＯ０１／４１２２５、またはＭ．Ｇｕｉｌｌａｕｍｅｅ、Ｍ．Ｌｉｌｅｙ、Ｒ．ＰｕｇｉｎおよびＲ．Ｐ．Ｓｔａｎｌｅｙの「Ｓｃａｔｔｅｒｉｎｇ  ｏｆ  ｌｉｇｈｔ  ｂｙ  ａ  ｓｕｂ−ｍｏｎｏｌａｙｅｒ  ｏｆ  ｒａｎｄｏｍｌｙ  ｐａｃｋｅｄ  ｄｉｅｌｅｃｔｒｉｃ  ｍｉｃｒｏｓｐｈｅｒｅｓ  ｇｉｖｉｎｇ  ｃｏｌｏｒ  ｅｆｆｅｃｔ  ｉｎ  ｔｒａｎｓｍｉｓｓｉｏｎ」Ｐｒｏｃｅｅｄｉｎｇｓ  ｏｆ  ＳＰＩＥ  ６９８８、６９８８１１（２００８）の論文に記載されているように、光学要素例えばミクロレンズ、フレネルレンズまたはポリマー球を転換層の表面に設けることにより増大する。
【００５７】
以下において、本発明は、種々の態様で使用されるすべての層、並びにそれらの組成および製法について詳述される。
本発明による転換フォイルの最小の単位から説明を始めることとし、図５は、透明な可撓性の支持体（１）、支持体へ直接適用された、少なくとも１つのミクロ多孔性およびメソ多孔性の層（２）、およびその上に直接適用された、散乱中心を本発明により導入した少なくとも１つの転換層を示す。これらの３つの層は以下に詳述される。中間層および転換層は、散乱中心を有するかまたは有することなく記述される。
【００５８】
記述される態様の多さから見て、１つの層の記述される態様のすべてが他の層の態様のすべてと組み合わされることを理解すべきである。
（可撓性の支持体）
写真業界で使用される広範囲の可撓性の支持体が、本発明による材料に好適である。本発明による材料の製造のために、写真材料の製造に使用されるすべての支持体が使用でき、例えばセルロースエステル例えば三酢酸セルロース、酢酸セルロース、プロピオン酸セルロースまたは酢酸／酪酸セルロース、ポリエステル例えばポリエチレンテレフタレートまたはポリエチレンナフタレート、ポリアミド、ポリカーボネート、ポリイミド、ポリオレフィン、ポリビニルアセタール、ポリエーテル、ポリ塩化ビニルおよびポリビニルスルホンが挙げられる。ポリエステルフィルム支持体、特にポリエチレンテレフタレート例えばＤｕＰｏｎｔ  Ｔｅｉｊｉｎ  Ｆｉｌｍｓにより製造されるＣｒｏｎａｒ（商標）またはポリエチレンナフタレートがそれらの寸法安定性の点から好ましい。
【００５９】
アクリロニトリル、ブタジエンおよびスチレン、ポリカーボネート、ポリエーテルイミド、ポリエチレンケトン、ポリメチルメタクリレート、ポリオキシメチレンおよびポリスチレンも使用できる。
【００６０】
このような支持体特にポリエステルが使用されるとき、下塗り層は、支持体への層の結合を改善するために、まず有利に適用される。この目的に有利な下塗り層は、写真業界で周知であり、そして例えば塩化ビニリデン、アクリロニトリルおよびアクリル酸のターポリマー、または塩化ビニリデン、メチルアクリレートおよびイタコン酸のターポリマーを含む。下塗り層の使用の代わりに、支持体の表面は、コロナ放電またはコロナ／エロゾル処理にコーティングプロセスの前にかけられる。
すべてのこれらの可撓性の支持体は、ほとんど透明でかつ電導性の層である。適用される金属層またはインジウム錫オキシドの層を有するプラスチック支持体が好ましい。
【００６１】
（ミクロ多孔性およびメソ多孔性の中間層）
本発明による材料のミクロ多孔性およびメソ多孔性の中間層は、低屈折率を有し、無機のナノ粒子を含み、２−６０μｍ好ましくは５−５０μｍより好ましくは２０−４０．０μｍの乾燥厚さを有する。
【００６２】
低屈折率を有するミクロ多孔性およびメソ多孔性の層は、無機のナノ粒子を含み、任意に、少量の結合剤および他の成分を含む。これらは、乾燥後、規定された測定可能な孔体積を有する。孔体積は、例えば、ＢＥＴ法の使用により測定される。孔体積の測定のためのＢＥＴ法は、Ｓ．Ｂｒｕｎａｕｅｒ、Ｐ．Ｈ．ＥｍｍｅｔおよびＩ．Ｔｅｌｌｅｒにより「Ａｄｓｏｒｐｔｉｏｎ  ｏｆ  Ｇａｓｓｅｓ  ｉｎ  Ｍｕｌｔｉｍｏｌｅｃｕｌａｒ  Ｌａｙｅｒｓ」Ｊｏｕｒｎａｌ  ｏｆ  ｔｈｅ  Ａｍｅｒｉｃａｎ  Ｃｈｅｍｉｃａｌ  Ｓｏｃｉｔｙ、６０、３０９−３１９（１９３８）に記載されている。
【００６３】
簡略化された方法で、孔は周知の密度を有する好適な溶媒により満たされ、そして孔体積は層の重量の増加から直接測定される。本発明によるミクロ多孔性およびメソ多孔性の層に関するこの方法で測定された孔体積は、０．１−２．５ｍＬ／ｇであり、ここで無機のナノ粒子を含むミクロ多孔性およびメソ多孔性の層の単位重量が参考にされる。
【００６４】
本発明による転換フォイルのミクロ多孔性およびメソ多孔性の層に関してこの方法で測定された０．２−２．５ｍＬ／ｇの孔体積が好ましく、特に好ましいのは、０．４−２．５ｍＬ／ｇの孔体積である。
【００６５】
無機のナノ粒子を含むミクロ多孔性およびメソ多孔性の層の屈折率は、孔度により影響される。孔度の増加は、屈折率を低下させる。理論的に、１．００（大気）と使用される無機のナノ粒子の屈折率との間の屈折率のすべての値は、無機のナノ粒子としてＳｉＯ２が使用される場合では、例えば１．４５の値に調節できる。１．０５と１．４０との間の実際に使用される屈折率のすべての関係する値は、このやり方で達成できる。
【００６６】
屈折率の有効な値は、ナノ粒子の網状構造の屈折率の値と気体を満たした孔の屈折の値との体積平均合計をとることにより、大略計算できる。
例えば、１．４５の屈折率を有するＳｉＯ２ナノ粒子から主としてなる０．８０容量％の孔度を有するミクロ多孔性およびメソ多孔性の層および１．００の屈折率を有する大気は、１．０９の有効な屈折率を有する。
【００６７】
無機のナノ粒子を含みかつ低屈折率を有するミクロ多孔性およびメソ多孔性の層のコーティング溶液を適用した後、これらのナノ粒子の三次元網状構造は、乾燥中徐々に形成される。この網状構造の隙間は、使用される溶媒、それぞれの分散剤および他の任意に使用される成分により満たされる。乾燥段階の後期において、使用される溶媒、分散剤のそれぞれは、もし十分に少量の添加物例えば結合剤が使用されたならば、除かれ、凝集物の内およびそれらの間の隙間は保存され、そして気体が満たされた孔が、ナノ粒子の網状構造に生ずる。この三次元の網状構造は、固相および気相という２相からなり、ミクロメートル以下の範囲の構造を有する。
【００６８】
これらの構造のサイズを本発明により調節することにより、散乱は影響し、それによりまた本発明による層の透明性が影響される。これらの作用は、例えば、透明なポリマー支持体上の層中の光透過を特徴とする。
【００６９】
天然、沈降またはフューム金属酸化物、金属酸化物／水酸化物および天然または合成のゼオライトは、低屈折率を有するミクロ多孔性およびメソ多孔性の層の製造のための無機のナノ粒子として使用できる。ＳｉＯ２またはＡｌ２Ｏ３、ＴｉＯ２、ＺｎＯ、ＺｒＯ２およびＳｎＯ２またはインジウム錫オキシドの混合酸化物が金属酸化物として使用できる。ＡｌＯＯＨは、例えば金属酸化物／水酸化物として使用できる。これらの化合物のすべての混合物を使用できる。
【００７０】
５５０ｎｍの波長で１．７０より低い屈折率を有する無機のナノ粒子が好ましい。特に好ましい無機のナノ粒子は、沈降またはヒューム酸化シリシウム、酸化アルミニウム、酸化／水酸化アルミニウムおよびゼオライト類、ゼオライトベータ、ＺＳＭ−５、モルデナイト、ＬＴＡ（リンデタイプＡ）、フォージャサイトおよびＬＴＬ（リンデタイプＬ）である。
【００７１】
上記のゼオライトの公式な構造の記述は、例えば、Ｃ．Ｂａｒｌｏｃｈｅｒ，Ｗ．Ｍ．ＭｅｉｅｒおよびＤ．Ｈ．Ｏｌｓｏｎによる書籍「Ａｔｌａｓ  ｏｆ  Ｚｅｏｌｉｔｅ  Ｆｒａｍｅｗｏｒｋ  Ｔｙｐｅｓ」５版、Ｅｌｓｅｖｉｅｒ（２００１）ＩＳＢＮ  ０−４４４−５０７０１−９にリストされている。
【００７２】
無機のナノ粒子（一次粒子）のサイズは、造影法例えば高解像透過電子顕微鏡または走査型電子顕微鏡により測定できる。
無機のナノ粒子（一次粒子）の平均粒径は、好ましくは５−２００ｎｍであり、特に好ましくは１０−６０ｎｍのサイズ範囲である。無機のナノ粒子は、好ましくは、狭い粒子サイズの分布を有し、一次粒子の少なくとも９０％は前述の平均直径の２倍より小さい直径を有し、そして上述の平均粒子直径の３倍より大きい直径を有する一次粒子は実際には存在しない。
【００７３】
無機のナノ粒子は、好ましくは、測定可能なＢＥＴ孔体積を有する緩い凝集物（二次粒子）として存在する。
２つの異なるタイプの特に好ましい二酸化シリシウムが使用でき、初めの１つは、湿式法でつくられた沈降二酸化シリシウムであり、第２のものは気相の反応でつくられたフューム二酸化シリシウムである。
【００７４】
沈降二酸化シリシウムは、酸による珪酸ナトリウムのメタセシスにより、またはそれをイオン交換樹脂の層に通すことにより、二酸化シリシウムソルの加熱および熟成によりまたは二酸化シリシウムゾルのゲル化により、例えば湿式法で、二酸化シリシウムゾルとして製造できる。
【００７５】
ヒューム二酸化シリシウムは、一般に、フレーム熱分解、例えば水素および酸素の存在下四塩化珪素を燃焼することにより製造される。このようなヒューム二酸化シリシウムの例は、ＤＥＧＵＳＳＡ  ＡＧ、Ｆｒａｎｋｆｕｒｔ／Ｍａｉｎ、ドイツから市販されているＡｅｒｏｓｉｌ（商標）２００（２．０のｐＨの値で等電点を有するＳｉＯ２）である。この物質は、データシートによれば、約２００ｍ２／ｇの比ＢＥＴ表面積、および約１２ｎｍの一次粒子のサイズを有する。他のサンプルは、Ｃａｂｏｔ  Ｃｏｒｐｏｒａｔｉｏｎ、Ｂｉｌｌｅｒｉｃａ、米国から市販されているＣＡＢ−Ｏ−ＳＩＬ（商標）Ｍ−５である。この物質は、データシートによれば、約２００ｍ２／ｇの比ＢＥＴ表面積、および約１２ｎｍの一次粒子のサイズを有する。凝集物は、０．２−０．３μｍの長さを有する。
【００７６】
最高２０ｎｍの一次粒子の平均サイズおよび少なくとも１５０ｍ２／ｇの比ＢＥＴ表面積を有するヒューム二酸化シリシウムが、本発明では好ましく使用される。
同様に好ましいゼオライトベータは、ＮａｎｏＳｃａｐｅ  ＡＧ、Ｍｕｎｉｃｈ、ドイツから３０ｎｍの平均サイズのナノ粒子の形で市販されている。他のナノ結晶性ゼオライト（一次粒子の平均サイズが括弧で示されている）ＺＳＭ−５（７０−１００ｎｍ）、モルデナイト（５００ｎｍ）、ＬＴＡ（９０ｎｍ）、フォージャサイト（８０ｎｍ）およびＬＴＬ（５０ｎｍ）も、同じ源から市販されている。
【００７７】
酸化／水酸化アルミニウムは、例えば、金属酸化物／水酸化物として使用できる。とくに好ましいのはシュードベーマイトである。
酸化／水酸化アルミニウムは、好ましくは、例えば特許ＤＥ３８２３８９５に記載されているように、酸の完全な存在下ゾル・ゲルプロセスで製造される。好ましい酸化アルミニウムはγ−酸化アルミニウムである。
【００７８】
無機のナノ粒子の表面は、存在するかもしれない一次粒子の凝集物をより小さい単位へ破壊しそしてそれらを安定化するために、変性される。分散された粒子のサイズは、これらのナノ粒子を含むミクロ多孔性およびメソ多孔性の層の透明性にかなり影響する。表面の変性は、また使用される結合剤および／または溶媒、それぞれの分散剤とナノ粒子の表面との融合性を改善できる。このような変性は、変化しない正に電荷したまたは負に電荷した表面をもたらす。
【００７９】
正に電荷した表面を得るための二酸化シリシウムの表面変性の好ましい方法は、例えば特許出願ＤＥ１００２０３４６に記載されているようなポリアルミニウムヒドロオキシクロリドによる処理である。アルミニウムクロロヒドレートによるヒューム二酸化シリシウムの表面変性は、特許出願ＷＯ００／２０２２１に記載されている。
【００８０】
二酸化シリシウムの表面変性の他の好ましい方法は、例えば特許出願ＥＰ０６６３６２０に記載されているようなアミノ有機シランによる処理である。
二酸化シリシウムの表面変性の特に好ましい方法は、特許出願ＥＰ１６５５３４８に記載されており、二酸化シリシウムの表面は、少なくとも１つのアミノ有機シランおよび三価のアルミニウムの化合物の反応生成物により処理される。
【００８１】
少なくとも１つのアミノ有機シランおよび三価のアルミニウムの化合物の反応生成物による表面の変性のための三価のアルミニウムの好ましい化合物は、塩化アルミニウム、硝酸アルミニウム、酢酸アルミニウム、蟻酸アルミニウムおよびアルミニウムクロロヒドレートである。
【００８２】
三価のアルミニウムの化合物の量は、典型的な例では、二酸化シリシウムの量に対して０．１−２０重量％である。０．５−１０重量％の値が好ましい。
少なくとも１つのアミノ有機シランおよび三価のアルミニウムの化合物の反応生成物による表面変性のための特に好ましいアミノ有機シランは、３−アミノプロピルトリメトキシシラン、Ｎ−（２−アミノエチル）−３−アミノプロピルトリメトキシシラン、（３−トリエトキシシリルプロピル）−ジエチレントリアミン、３−アミノプロピルトリエトキシシラン、Ｎ−（２−アミノエチル）−３−アミノプロピルトリエトキシシラン、（３−トリエトキシシリルプロピル）−ジエチレントリアミンおよびこれらの混合物である。
【００８３】
それぞれのアミノ有機シラン、アミノ有機シランの混合物の全量は、典型的な例では、二酸化シリシウムの量に対して０．１−２０重量％である。０．５−１０重量％の値が好ましい。
【００８４】
三価のアルミニウムの化合物（例えばアルミニウムクロロヒドレート）とアミノ有機シランとの重量比は、好ましくは、ｐＨの望ましい値が、２つの化合物が混合されたとき、得られるように選ばれる。０．１−２．０のモル比が好ましい。特に好ましいのは、アルミニウム原子の数およびアミノ有機シランのアミノ基の数を考慮にいれて、０．４−１．５のモル比である。
【００８５】
２０ｎｍ以下の一次粒子のサイズを有するヒューム二酸化シリシウムは、三価のアルミニウムの化合物（例えばアルミニウムクロロヒドレート）と少なくとも１つのアミノ有機シランとの反応生成物による表面変性のために、特に好ましい。
【００８６】
高いせん断速度での分散は、二酸化シリシウムの表面上の反応生成物の等しい分布を生ずる。その上、分散物のレオロジー的挙動が改善される。
無機のナノ粒子を含みかつ低屈折率を有するミクロ多孔性およびメソ多孔性の中間層は、２−６０ｍ２／ｇ、好ましくは５−５０ｍ２／ｇ、より好ましくは１０−３０．０ｍ２／ｇの量で無機のナノ粒子を含む。
【００８７】
ミクロ多孔性およびメソ多孔性の層に存在する結合剤の量は、望ましい孔度を達成するために十分に少なくなければならないが、可撓性の支持体へしっかり接着する機械的に安定な脆くないコーティングを得るために十分に多くなければならない。無機のナノ粒子の量に対して６０重量％以内の量が使用され、好ましいのは、低屈折率を有するミクロ多孔性およびメソ多孔性の層中の無機のナノ粒子の全量に対して、０．５−４０重量％の量である。特に好ましいのは、低屈折率を有するミクロ多孔性およびメソ多孔性の層中の無機のナノ粒子の全量に対して、１０−３０重量％の量である。
無機のナノ粒子を含みかつ低屈折率を有するミクロ多孔性およびメソ多孔性の層に好適な結合剤は、一般に、水溶性の親水性のポリマーである。
【００８８】
合成、天然または変性天然ポリマー、例えば完全または一部加水分解されたポリビニルアルコールまたは酢酸ビニルおよび他のモノマーのコポリマー、変性ポリビニルアルコール、ポリビニルピロリドン、ポリエチレンオキシド、（メタ）アクリルアミドのホモポリマーまたはコポリマー、ポリビニルアセタール、ポリウレタン並びに澱粉、セルロースまたは変性セルロース例えばヒドロキシエチルセルロース、カルボキシメチルセルロースおよびゼラチンが使用できる。すべてのこれらのポリマーは、また混合物として使用できる。
【００８９】
無機のナノ粒子を含みかつ低屈折率を有するミクロ多孔性およびメソ多孔性の層に特に好適な結合剤は、変性および非変性ポリビニルアルコール、ポリビニルピロリドンおよびこれらの混合物である。
【００９０】
架橋剤と反応する可能性のある基を有する上記のポリマーは、架橋または硬化されて、本質的に水不溶の層を形成する。このような架橋結合は、共有またはイオン性の何れかである。層の架橋または硬化は、層の物理的性質、例えば液体吸収能、液体への露出下のそれらの寸法安定性、蒸気または温度の変化または層の損傷および脆さに対するそれらの抵抗性の変性を可能にする。
【００９１】
架橋剤または硬化剤は、架橋される水溶性のポリマーのタイプに応じて選択される。
有機の架橋剤および硬化剤は、例えば、アルデヒド（例えばホルムアルデヒド、グリオキザールまたはグルタールアルデヒド）、Ｎ−メチロール化合物（例えばジメチロール尿素またはメチロールジメチルヒダントイン）、ジオキサン（例えば２，３−ジヒドロキシジオキサン）、反応性ビニル化合物（例えば１，３，５−トリスアクロリルヘキサヒドロ−ｓ−トリアジンまたはビス−（ビニルスルホニル）エチルエーテル）、反応性ハロゲン化合物（例えば２，４−ジクロロ−６−ヒドロキシ−ｓ−トリアジン）、エポキシド、アジリジン、カルバモイルピリジニウム化合物または上記の架橋剤の２つ以上の混合物を含む。
【００９２】
無機の架橋剤または硬化剤は、例えば、クロミウムアルム、アルミニウムアルム、硼酸、ジルコニウム化合物またはチタノセンを含む。
層は、また紫外線、電子ビーム、Ｘ線または熱の影響の下、層を架橋する反応性物質を含むことができる。
これらのポリマーは、水不溶性の天然または合成の高分子量化合物、特にアクリレート格子またはスチレンアクリレート格子を有するものとブレンドできる。
【００９３】
（転換層）
関心のある吸収および放出のバンド（２００−２０００ｎｍ、好ましくは２００−７００ｎｍ）を有する転換色素は、以下に詳述される。
この記述では、転換色素は、始めの波長の電磁気放射を吸収し、その後より高い波長の電磁気放射を放出する化合物である。
本発明で有用な関心のある転換色素の例は、ポリマーまたは油中に組み込まれる可溶性の化合物である。
【００９４】
（有機蛍光色素）
これらの色素のほとんど無制限の集まりがある。それらの例は、ペリレン（例えば会社ＢＡＳＦ、Ｌｕｄｗｉｇｓｈａｆｅｎ、ドイツからの商品名Ｌｕｍｏｇｅｎの下周知の色素、Ｌｕｍｏｇｅｎ  Ｆ２４０  Ｏｒａｎｇｅ、Ｌｕｍｏｇｅｎ  Ｆ３０５  Ｒｅｄ、Ｌｕｍｏｇｅｎ  Ｆ０８３  Ｙｅｌｌｏｗ、Ｌｕｍｏｇｅｎ  Ｆ８５０  Ｇｒｅｅｎ）、会社Ｎｅｅｌｉｋｏｎ  Ｆｏｏｄ  Ｄｙｅｓ  ａｎｄ  Ｃｈｅｍｉｃａｌｓ  Ｌｔｄ．Ｍｕｎｂａｉ、Ｉｎｄｉａ、インドからのＹｅｌｌｏｗ  １７２、並びに色素例えばクマリン（例えばＣｏｕｍａｒｉｎ  ６，Ｃｏｕｍａｒｉｎ  ７、Ｃｏｕｍａｒｉｎ  ３０、Ｃｏｕｍａｒｉｎ  １５３、Ｂａｓｉｃ  Ｙｅｌｌｏｗ  ５１）、ナフタルイミド（例えばＳｏｌｖｅｎｔ  Ｙｅｌｌｏｗ  １１、Ｓｏｌｖｅｎｔ  Ｙｅｌｌｏｗ  １１６）、Ｆｌｕｏｒｏｌ  ７ＧＡ、ピリジン（例えばピリジン  １）、ピロメテン（例えばＰｙｒｒｏｍｅｔｈｅｎｅ  ５４６、Ｐｙｒｒｏｍｅｔｈｅｎｅ  ５６７）、ウラニン、ローダミン（例えばＲｈｏｄａｍｉｎｅ  １１０，Ｒｈｏｄａｍｉｎｅ  Ｂ、Ｒｈｏｄａｍｉｎｅ  ６Ｇ、Ｒｈｏｄａｍｉｎｅ  ３Ｂ、Ｒｈｏｄａｍｉｎｅ  １０１、Ｓｕｌｐｈｏｒｈｏｄａｍｉｎｅ  １０１、Ｓｕｌｐｈｏｒｈｏｄａｍｉｎｅ  ６４０、Ｂａｓｉｃ  Ｖｉｏｌｅｔ  １１、Ｂａｓｉｃ  Ｒｅｄ  ２）、シアニン（例えばフタロシアニン、ＤＣＭ）、スチルベン（例えばＢｉｓ−ＭＳＢ、ＤＰＳ）（多くの業者から市販されている）である。いくつかの他の色素、例えば酸性色素、塩基性色素、直接色素および分散色素は、目的とする用途について十分に高い蛍光量子収率を示す限り、使用できる。
【００９５】
以下のものも使用できる。
（発光有機金属複合体）
（蛍光デントリマー）
（シクロデキストリンを有する有機色素複合体）
本発明にとり他の関心のある転換色素の例は、ポリマー中に分散された固体粒子である。
【００９６】
このような転換色素の例は、無機蛍光体のミクロ粒子であり、その屈折率は、無機蛍光体の使用されるポリマーまたはナノ粒子と同じ域にある。これらポリマーまたはナノ粒子は、一般式Ａ３Ｘ５Ｏ１２：Ｃｅ（ただし、ＡはＹ、ＧｄまたはＴｂであり、ＸはＡｌまたはＧａであり、例えばＹ３Ａｌ５Ｏ１２：Ｃｅ）、式Ｙ３Ｘ５Ａ１２：Ｃｅ（ただし、ＸはＡｌまたはＳｉであり、ＡはＮまたはＯである）、または式（Ｙ，Ｇａ）３（Ａｌ、Ｇａ）５Ｏ１２；Ｃｅのセリウムドープガメット（ｇａｍｅｔ）、ＺｎＳ：Ｃｕオルソシリケート、好ましくは式Ｘ２ＳｉＯ４：Ｅｕ（ただし、ＸはＳｒ，ＢａまたはＣａである）、ニトリド、式ＸＳｉ２Ｏ２Ｎ２：Ｅｕ（ただし、ＸはＳｒ，ＢａまたはＣａである）のオキシニトリドシリケート、ニトリドシリケート（例えば、Ｃａ２Ｓｉ５Ｎ８：Ｅｕ、Ｓｒ２Ｓｉ５Ｎ８：ＥｕおよびＣａＡｌＳｉＮ３：Ｅｕ）、イオン性蛍光体（例えばＳｒＧａ２Ｓｉ５Ｎ８：Ｅｕ２＋、（Ｓｒ，Ｃａ）２Ｓｉ５Ｎ８：Ｅｕ２＋、ＣａＳｉＡｌＮ３：Ｅｕ２＋、ＳｒＳｉ２Ｏ２Ｎ２：Ｅｕ２＋またはＳｒＳ：Ｅｕ２＋）、Ｌａ２Ｏ２：Ｅｕ、Ｌａ２Ｏ２Ｓ：Ｅｕ、（ＢａＭｇＡｌ）１０Ｏ１２：Ｅｕ、Ｙ２Ｏ２Ｓ：Ｅｕ、ＹＶＯ：Ｅｕ、Ｓｍ、ＳｒＧａ２Ｓ４：Ｅｕ２＋、（ＢａＳｒ）ＳｉＯ：Ｅｕ，Ｍ（ただし、ＭはＨｏ、Ｅｒ，ＣｅまたはＹである）、Ｃａ１０（ＰＯ４）６Ｃｌ２：Ｅｕ２＋、Ｓｒ５（ＰＯ４）３Ｃｌ：Ｅｕ、または特許出願ＷＯ２００５／０５１８４６に記載されたような蛍光体である。
【００９７】
他の例は、無機の量子ドット例えばＣｄＳｅ、ＣｄＳ、ＣｄＴｅ、ＩｎＰ、ＩｎＡｓ、ＧａＡｓ、ＧａＮ、Ｓｉ、ＺｎＳｅ、ＺｎＴｅ、ＺｎＳ、ＰｂＳｅおよびこれらの混合物またはこれらの混合した多層粒子である。
【００９８】
このタイプの他の使用可能な転換色素は、無機・有機ハイブリッド材料、例えば金属酸化物粒子中に組み込まれた有機色素、例えばミクロ多孔性およびメソ多孔性の材料例えばＭＣＭ−５またはゼオライト例えばＬＴＬおよびＺＳＭ−５中のＳｉＯ２、ＴｉＯ２である。
色素ドープポリマー粒子も使用され、例えばポリエチレン、ポリプロピレン、ポリテトラフルオロエチレン、ポリアミド、ポリエステル、ポリウレタン、アクリロニトリル、ポリメタクリレート例えばメチルメタクリレート、ポリアクリレート、ポリスチレン、ポリ塩化ビニル、ポリエチレンテレフタレート、エチレンとアクリル酸とのコポリマー、並びにパラフィンワックス（例えばＬａｗｔｅｒ  Ｉｎｔ．ベルギーから市販されているＰｏｌｙｓｐｅｒｓｅ）の粒子、ラテックスまたはワックスがある。これらの化合物の混合物も使用され、そしてポリマー例えばポリスチレンおよびアクリレート、エチレンとアクリレートとのコポリマー、スチレンとアクリロニトリルとのコポリマーも使用される。ラテックスの粒子サイズは、２０−５０００ｎｍ、好ましくは４０−１０００ｎｍそして最も好ましくは５０−５００ｎｍの範囲にある。ポリマー例えばＰＭＭＡ（ポリメチルメタクリレート）、ＰＭＡ（ポリメタクリレート）、ＰＳ（ポリスチレン）または特許出願ＷＯ０３／０６４５５７に記載されたような粒子も使用できる。
【００９９】
本発明にとり他の好適な転換色素の例は、他のポリマーと混合できる発光ポリマー、例えば蛍光有機半導体ポリマー（例えばＭＥＨ−ＰＰＶ（ポリ［２−メトキシ−５−２′−エチル−ヘキシルオキシ］−１，４−フェニレンビニレン））、ＣＮ−ＰＰＶ（シアノ−ポリフェニレンビニレン）、Ｌ−ＰＰＶ（梯子型ポリ（パラ−フェニレン））およびＳｕｐｅｒｙｅｌｌｏｗ）または固定した蛍光有機色素または有機金属複合体である。
上記の転換色素のすべては、単一の化合物または好適な組み合わせとして使用できる。
【０１００】
（転換層の第１の態様）
転換層の製造の第１の態様において、転換色素は、フィルム形成ポリマー中へ組み込まれる。好適なポリマーの例は、合成、天然または変性天然のポリマー、例えば完全または一部加水分解されたポリビニルアルコールまたは酢酸ビニルと他のモノマーとのコポリマー、変性ポリビニルアルコール、（メタ）アクリレート化ポリブタジエン、（メタ）アクリルアミドのホモポリマーまたはコポリマー、ポリビニルピロリドン、ポリビニルアセタール、ポリウレタン、並びに澱粉、セルロースまたは変性セルロース例えばヒドロキシエチルセルロース、カルボキシメチルセルロースおよびゼラチンまたはこれらの混合物である。
【０１０１】
好ましい合成ポリマーは、変性ポリビニルアルコール、ポリウレタン、（メタ）アクリレート化ポリブタジエン、（メタ）アクリルアミドのコポリマー、およびポリアクリロニトリルまたはこれらの混合物である。
【０１０２】
この層は、また、低屈折率を有するミクロ多孔性およびメソ多孔性の層について上記したように、他の好適な添加物例えば可塑剤または表面活性化合物を含むことができ、それは硬化または架橋できる。
【０１０３】
（転換層の第２の態様）
ミクロ多孔性およびメソ多孔性の層は、外側から近づくことのできる高いかつ架橋した孔体積を有するため、転換層は、また高い蒸気圧を有する溶媒中またはポリマーへ架橋できるモノマー中の転換色素の溶液により、このような層の孔を満たすことによって達成できる。これは、二次元で行われ、そしてそれは異なる転換色素により例えば同じ層、ゾーンを配置する可能性を開くものである。この方法では、パターン（例えば種々のカラーピクセル）は、周知の方法例えばインクジェット、オフセット印刷またはセリグラフを使用して生成できる。
【０１０４】
（転換層の第３の態様）
このような転換層の製造の他の態様は、架橋できる好適なフィルム形成性ポリマー結合剤を使用して水中油型のエマルションの使用である。転換色素は、油相に溶解または分散される。それにより、また水溶液中に溶解または分散できない転換色素が使用できる。このようなエマルションの製造およびこれらのエマルションから誘導される層の製造は、カラーフィルムの製造のために写真業界で周知であり、例えば、Ｐｉｅｒｒｅ  Ｇｌａｆｋｉｄｅｓの「Ｃｈｉｍｉｅ  ｅｔ  Ｐｈｙｓｉｑｕｅ  ｐｈｏｔｏｇｒａｐｈｉｑｕｅｓ」２巻、５版、Ｅｄｉｔｉｏｎｓ  ｄｅ  ｌ′ｕｓｉｎｅ  ｎｏｕｖｅｌｌｅ、Ｐａｒｉｓ（１９８７）ＩＳＢＮ２−２８１−３２０２５−１および写真における他の標準的な書籍に記述されている。
【０１０５】
（転換層の第４の態様）
このような転換層の製造の他の態様は、結合剤とともに水分散性、熱可塑性、色素ドープポリマーの粒子の使用である。結合剤は、硬化できる上記の水溶性のポリマーの１つである。このような転換層は、次に粒子をシールするために加熱エンボスされる。ポリマーフィルムは、もし必要ならば、加圧下加熱処理により、層に適用後、補助段階で生ずる。加圧下のこの次の加熱処理は、例えば、乾燥段階中或る時間熱可塑性ポリマーのガラス転移温度に層が達するかまたはそれを越える場合必要ではない。
加圧下の次の加熱処理は、また所望の構造例えばミクロレンズ、フレネルレンズ、ピラミッドまたは他の幾何学的形状を刷り込むために使用できる。
【０１０６】
水分散可能な熱可塑性ポリマーは、例えば、ポリエチレン、ポリプロピレン、ポリテトラフルオロエチレン、ポリアミド、ポリエステル、ポリウレタン、アクリロニトリル、ポリメタクリレート例えばメチルメタクリレート、ポリアクリレート、ポリスチレン、ポリ塩化ビニル、ポリエチレンテレフタレート、エチレンとアクリル酸とのコポリマー、並びにパラフィンワックス（例えばＬａｗｔｅｒ  Ｉｎｔ．ベルギーから市販されているＰｏｌｙｓｐｅｒｓｅ）の粒子、ラテックスまたはワックスがある。これらの化合物の混合物も使用され、そしてポリマー例えばポリスチレンおよびアクリレート、エチレンとアクリレートとのコポリマーも使用される。ラテックスの粒子サイズは、２０−５０００ｎｍ、好ましくは４０−１０００ｎｍそして最も好ましくは５０−５００ｎｍの範囲にある。ガラス転移温度は、３０−１７０℃、好ましくは５０−１１０℃、最も好ましくは６０−９０℃である。
【０１０７】
ラテックス粒子を含む層が製造中透明なフィルムを形成しない場合では、ラテックス粒子はシールされて、写真またはインクジェット用の印刷紙のラミネーション中使用される条件下、当業者に周知の装置を使用してフィルムを形成する。例えば、ＧＢＣ  Ｅｕｒｏｐｅａｎ  Ｆｉｌｍｓ  Ｇｒｏｕｐ，Ｋｅｒｋｒａｄｅ、オランダから市販されているラミネーターＧＢＣ  ３５００  Ｐｒｏが使用できる。この装置は、約２７ｃｍ／分の製造速度で１２０℃の温度で、加熱処理に特に好適である。
【０１０８】
水分散可能な熱可塑性ポリマーは、またいくつかのシェルから形成され、例えば、外側のシェルおよび芯は、種々の程度の膨潤または種々のガラス転移温度を有する。
ポリマーの粒子またはポリマーラテックスは、電荷のない表面を有するか、または正または負の表面の電荷を有する。
【０１０９】
ポリマー粒子は、水溶性の結合剤、例えば上記の結合剤、好ましくはポリビニルアルコールまたは種々のポリビニルアルコールの混合物と混合できる。好ましいのは、少なくとも２６ｍＰａｓｅｃの粘度および少なくとも７０％の加水分解度を有するポリビニルアルコールである。
【０１１０】
本発明の他の態様では、水中に分散されそして適用される紫外線により架橋されるポリマー粒子が使用できる。その後、非多孔性のポリマーの層が、加圧下の熱処理および／または紫外線による放射により形成されるが、それは、Ｍ．Ｍ．Ｇ．Ａｎｔｏｎｉｓｓｅ、Ｐ．Ｈ．ＢｉｎｄａおよびＳ．Ｕｄｄｉｎｇ−Ｌｏｕｗｒｉｅｒにより「Ａｐｐｌｉｃａｔｉｏｎ  ｏｆ  ＵＶ−ｃｕｒａｂｌｅ  ｐｏｗｄｅｒ  ｃｏａｔｉｎｇｓ  ｏｎ  ｐａｐｅｒｌｉｋｅ  ｓｕｂｓｔｒａｔｅｓ」Ａｍｅｒｉｃａｎ  Ｉｎｋ  Ｍａｋｅｒ、７９（５）、２２−２６（２００１）に記載されている。
【０１１１】
（組み込まれた散乱中心を有する転換層）
本発明の他の態様では、転換層は、さらに、散乱中心として働く化合物を含む。その目的のために、問題の波長範囲（２００−２０００ｎｍ、好ましくは２００−７００ｎｍ）の転換層の製造に使用される材料よりも高い屈折率を有する無機の化合物が使用される。低屈折率を有しかつ無機の化合物を含むミクロ多孔性およびメソ多孔性の層とは対照的に、使用されるポリマーに対する無機化合物の部分は、どんな孔も形成されないように少なく保たれる。層は、全体積に対する孔体積の比が４％より低い場合には、「非多孔性」であると定義される。
【０１１２】
転換層中のこのような散乱中心の例は、ＰｂＳ、ＴｉＯ２、ＳｉＯ２、Ａｌ２Ｏ３、ＡｌＯＯＨ、ＺｒＯ２、ＺｎＯ、ＳｎＯ２またはインジウム錫オキシドの混合酸化物である。
使用される粒子または凝集物のサイズおよび量は、所望の効果が達成されるやり方で選ばれる。本発明の好ましい態様では、これらの無機のナノ粒子（一次粒子）の平均粒子直径は、好ましくは、２００−１００００ｎｍである。特に好ましいのは、４００−３０００ｎｍのサイズ範囲である。
【０１１３】
このような粒子が添加される場合には、転換層との粒子の融和性を改善する添加物は、任意に、表面変性剤として添加できる。
本発明の他の好ましい態様では、散乱中心は、転換層に使用されるポリマーより低い屈折率を有する化合物、例えば気泡、中空のミクロスフェアまたはエロゾル粒子、Ｃａｂｏｔ  Ｃｏｒｐｏｒａｔｉｏｎ，Ｔｕｓｃｏｌａ，例えば米国から商品名Ｎａｎｏｇｅｌ（商標）の下市販されている粒子である。
【０１１４】
本発明の他の好ましい態様では、転換色素は、強く光を屈折する散乱中心をさらに含むミクロ多孔性およびメソ多孔性の層中に組み込まれる。散乱効率は、散乱粒子と空気との間の最大の比により増大する。この態様では、転換層は、また抽出層として働く。
【０１１５】
（組み込まれた散乱中心を有するミクロ多孔性およびメソ多孔性の中間層）
ミクロ多孔性およびメソ多孔性の中間層は、固体の１つと気体の１つの２つの相互に浸透している相の三次元網状構造からなる。網状構造は、ミクロメートル以下の範囲の構造を有する。ミクロ多孔性およびメソ多孔性の中間層中の散乱は、例えば、より大きい粒子、凝集物または同じ材料の他の形態（例えば棒または小板の構造を有する）をもつ粒子により孔の構造の形態を本発明により調節することによって影響され、そのため均質な孔のサイズの分布を乱し、それゆえ散乱中心として働く。
【０１１６】
散乱は、また、より高い屈折率を有する追加の散乱粒子の本発明による組み込みにより生ずる。これは、例えば、ＰｂＳ、ＴｉＯ２、ＳｉＯ２、Ａｌ２Ｏ３、ＡｌＯＯＨ、ＺｒＯ２、ＺｎＯ、ＳｎＯ２またはインジウム錫オキシドの混合酸化物の組み込みにより行われる。凝集物の使用した粒子のサイズおよび量は、所望の効果が得られるやり方で選ばれる。好ましいサイズは、２００−１００００ｎｍであり、特に好ましいのは４００−３０００ｎｍのサイズである。このような粒子が添加された場合では、ミクロ多孔性およびメソ多孔性の相との粒子の融和性を改善する添加物は、任意に添加され、例えば表面変性剤がある。
【０１１７】
（層の製造）
本発明による層は、一般に、すべて必要な成分を含む水溶液または水性分散物から可撓性の支持体の上へ適用または被覆される。多くの場合、湿潤剤は、コーティング挙動および層の平坦さを改善するために、これらのコーティング溶液へ添加される。これらの表面活性化合物は、本発明では必須ではないとされているが、それにもかかわらず、それらは本発明の重要な部分を形成する。
【０１１８】
無機のナノ粒子を含みかつ低屈折率を有する層の脆さを防ぐために、可塑剤例えばグリセロールが添加できる。
本発明による材料は、低屈折率を有するミクロ多孔性およびメソ多孔性の層および転換層を含む少なくとも１つの多層の集合物、またはいくつかのこのような多層を有し、層の順序、層の配向、層の厳密な組成およびそれらの厚さは、これらの材料の用途に依存する。いくつかの多層集合物の場合、それらは、可撓性の支持体へ次から次に適用されるか、または同時に適用される。
【０１１９】
光学的な用途へのこのような可撓性の材料の製造のための本発明の第１の態様では、無機のナノ粒子および結合剤そして任意に他の成分を含むミクロ多孔性およびメソ多孔性の層は、まず可撓性の支持体へ適用される。これらの無機のナノ粒子および結合剤そして任意に他の成分の水性のコロイド状の分散物は、０−１００℃、好ましくは１５−６０℃の温度で可撓性の支持体へ適用される。被覆された可撓性の支持体は、次に乾燥される。転換層は、０−１００℃好ましくは１５−６０℃の温度ですべての必要な成分を含む水溶液を適用することにより、第２の段階で被覆された可撓性の支持体へ適用される。被覆された可撓性の支持体は次に乾燥される。
【０１２０】
本発明の他の態様では、他の層アセンブリは、上記の方法の１つを用いて、層アセンブリにより既に被覆された可撓性の支持体へ適用できる。
本発明の好ましい態様では、すべての層は支持体へ同時に適用される。
【０１２１】
本発明の好ましい態様では、２つの多層は可撓性の支持体へ適用され、層の順序は以下の通りである。可撓性の支持体、低屈折率を有するミクロ多孔性およびメソ多孔性の層、第１の転換層、次に他の転換色素を有する第２の転換層、そしてその上に低屈折率を有する第２のミクロ多孔性およびメソ多孔性の層。
【０１２２】
本発明の他の態様では、低屈折率を有しかつ無機のナノ粒子を含むミクロ多孔性およびメソ多孔性の層および転換層をそれぞれ含む多層は、可撓性の支持体へ同時に適用される。次に、被覆された層が乾燥される。
【０１２３】
乾燥は、大気、赤外線放射、マイクロウエーブ放射、接触乾燥（乾燥エネルギーは、媒体の加熱された表面からの熱伝導によってのみ材料へ伝えられる）またはこれらの方法の組み合わせにより行われる。
乾燥は、好ましくは、層の温度が乾燥中１００℃好ましくは６０℃を越えない条件で、気体混合物好ましくは空気中で行われる。
【０１２４】
コーティング溶液は、種々の方法により可撓性の支持体へ適用される。コーティング方法は、すべての周知のコーティング方法を含み、例えばグラビアコーティング、ロールコーティング、ロッドコーティング、スリットコーティング、押し出しコーティング、ドクターブレードコーティング、カスケードコーティング、カーテンコーティングおよび他の通常のコーティング法を含む。可撓性の支持体が固体の表面へ固定される場合、浸漬コーティングまたはスピンコーティングも使用できる。
【０１２５】
コーティング速度は、使用されるコーティングプロセスに依存し、そして広く変化できる。３０−２０００ｍ／分好ましくは５０−５００ｍ／分の速度でのカーテンコーティングは、本発明による材料の製造のための好ましいコーティングプロセスである。
上記のすべての多層は、１つ以上の層中に、さらなる成分例えば他の発光または光吸収化合物を含むことができる。
【０１２６】
以下において、本発明の他の好ましい態様が示される。転換層（３）は、同じ層中に１つより多い転換色素を含む。転換層（３）は、エネルギー移動を可能にする少なくとも２つの転換色素を含む。
【０１２７】
転換層（３）は、いくつかの層（３ａ、３ｂ）からなる（図６ａ参照）。すべての転換層および中間層は、規定された性質の限定内で異なる厚さおよび組成のものである。異なる転換層（３ａ）と（３ｂ）との間に、低屈折率を有するミクロ多孔性およびメソ多孔性の中間層（２）が存在する（図６ｂ参照）。すべての転換層および中間層は、規定された性質の限定内で異なる厚さおよび組成のものである。
【０１２８】
第１の転換層（３ａ）の上に、第２の転換層（３ｂ）、その上に第２の中間層（２ｂ）および第３の転換層（３ｃ）がある（図６ｃ参照）。すべての転換層および中間層は、規定された性質の限定内で異なる厚さおよび組成のものである。
【０１２９】
本発明の他の好ましい態様では、第１の転換層（３ａ）の上に、第２の中間層（２ｂ）、その上に第２の転換層（３ｂ）、そしてその上に第３の転換層（３ｃ）がある（図６ｄ参照）。規定された性質の限定内で異なる厚さおよび組成のものである。
【０１３０】
第１の転換層（３ａ）の上に、第２の中間層（２ｂ）、その上に第２の転換層（３ｂ）、その上に第３の中間層（２ｃ）そしてその上に第３の転換層（３ｃ）がある（図６ｅ参照）。すべての転換層および中間層は、規定された性質の限定内で異なる厚さおよび組成のものである。
【０１３１】
すべての多層は、１つ以上の層中に、例えば他の発光または光吸収化合物のような他の成分を含むことができる。
さらに、支持体の他の面へ抗反射層を適用できる。
【０１３２】
（ミクロ多孔性およびメソ多孔性の抗反射層）
ミクロ多孔性およびメソ多孔性の層は、抗反射層として、支持体へ適用でき、それは上記のミクロ多孔性およびメソ多孔性の中間層と同様な組成を有する。反射率および層の厚さの点で、このような抗反射層の最適な組成は、例えば特許ＥＰ１０２２５８７に記載されている。
【０１３３】
（ミクロ多孔性およびメソ多孔性の光抽出層）
補助層は、光抽出を要する最上の転換層へ適用される。光抽出層として、上記のミクロ多孔性およびメソ多孔性の中間層と同様な組成を有するミクロ多孔性およびメソ多孔性の層が用いられる。層の反射率は、無機の粒子の選択により調節できる。層の孔度を変えることにより屈折率を調節することもできる。これは、使用される結合剤の量を変えることにより達成できる。屈折率は、転換層の平均屈折率と周囲の屈折率との間にある。５５０ｎｍの波長で１．１と１．５との間の屈折率が好ましい。転換層の屈折率から周囲の屈折率へ徐々に移行することを行う、屈折率の勾配を有するミクロ多孔性およびメソ多孔性の層の順序を用いることもできる。同様な光抽出層の操作の態様は、例えば特許出願ＵＳ２００７／０２４１３５５またはＵＳ２００６／０２７８８８３に記載されている。
【０１３４】
（表面構造物を有する転換層）
構造物は、任意に、光抽出および光分布に影響する最上の転換層へ適用される。このような構造物は、インクジェット印刷、写真平板、オフセット印刷、レーザーマーキングを用いるかまたは加熱エンボスにより適用できる。転換層が一部熱可塑性ポリマーからなる場合、このような構造物は、最上の転換層中へ直接エンボスされる。これらの構造物の種々の態様およびそれらの性質は、以下の特許出願ＷＯ２００７／０１１１５４またはＷＯ０１／４１２２５に記載されている。好適な層を別につくりそしてそれを転換層へラミネートすることもできる。
【０１３５】
他の機能を有する１つ以上の補助層（例えば発光層、電導性層、反射層、保護層、機械的安定のための層またはストリッピング層）は、任意に、支持体と層との間または層の頂部へ適用できる。
支持体の上にストリッピング層が存在し、他の支持体フォイル、ガラスの上への支持体上の多層の移動を可能にする。この場合、逆の順序で層を配置するのが合理的であり、それによりそれらは新しい支持体の上に本発明による順序で存在することになる。
【０１３６】
転換フォイルの後の積層または結合を可能にする層は、支持体の裏面へ適用できる。
このやり方で、転換層を有する転換フォイルの面は、他の材料へ積層される。
本発明は、本発明の範囲を決して制限することなく、以下の実施例により詳述される。
【０１３７】
（実施例）
以下において、本発明による光学要素の層の組成物および製造の７つの実施例が詳述される。測定結果は、図７−１９（Ｗ，Ｔ，ＲおよびＡは図１の記述において規定されたのと同じである）で示され、そして結果の説明でさらに論じられる。
【実施例１】
【０１３８】
（転換層中の散乱中心としてのＴｉＯ２粒子）
表１にリストされた組成を有し、転換層中に色素ＰＤＰ（ペリレンジカルボン酸ジイソブチルエステル）およびＴｉＯ２散乱中心を組み込んだ転換層は、以下の方法で製造された。
【０１３９】
まず、必要量のＰＤＢ（ＡＢＣＲ  ＧｍｂＨ  ａｎｄ  Ｃｏ．ＫＧ．Ｋａｒｌｓｒｕｈｅ，ドイツ）を含む油エマルションを製造した。転換色素は、トリクレシルホスフェート（ＴＫＰ）油（Ｌａｎｘｅｓｓ  Ｇｅｒｍａｎｙ  ＧｍｂＨ、Ｌｅｖｅｒｋｕｓｅｎ、ドイツから商品名Ｄｉｓｆｌａｍｍｏｌで市販されている）および酢酸エチルの混合物中へ溶解し、そして激しく攪拌しつつ６０℃の温度で、ナトリウムジイソプロピルナフタレンスルホネート（Ｎｅａｓｅ  Ｃｏｒｐｏｒａｔｉｏｎ、Ｈａｒｉｓｓｏｎ、米国からＮａｘａｎ  ＤＩＬとして市販されている）を含むゼラチン（ゼラチンＧｅｌｉｔａ，Ｇｅｌｉｔａ  ＡＧ、Ｅｂｅｒｂａｃｈ、ドイツから市販されている）の水溶液へ加えた。酢酸エチルを減圧で蒸留して除いた。油滴を超音波処理により１μｍの典型的なサイズへ減らした。
【０１４０】
同時に、ＴｉＯ２の種々の分散物を製造した。Ｋｒｏｎｏｓ  ＡＶ（Ｋｒｏｎｏｓ  Ｉｎｔｅｒｎａｔｉｏｎａｌ、Ｉｎｃ．Ｌｅｖｅｒｋｕｓｅｎ、ドイツから市販されている）を、脱ミネラル水中で非常に高いせん断速度で分散した。
【０１４１】
コーティング溶液の製造では、油エマルションおよびＴｉＯ２の分散物を混合しそして脱ミネラル水により希釈した。表１にリストされる組成（乾燥状態）を有するコーティング溶液を、好適なＭｅｙｅｒバーコーターの助けにより、字入り（ｓｕｂｂｅｄ）透明なポリエステル支持体Ｃｒｏｎａｒ（商標）７４２（Ｄｕｐｏｎｔ  Ｔｅｉｊｉｎ  Ｆｉｌｍｓ、ルクセンブルグから市販されている）へ適用し、そして４０℃の温度で乾燥した。
【０１４２】
【表１】
2010066770.tif 000003
【実施例２】
【０１４３】
（転換層中の散乱中心としてＳｉＯ２粒子）
表２にリストされている組成（乾燥状態）を有しかつ転換層中にＰＤＰおよびＳｉＯ２散乱中心を組み込んだ転換層を実施例１のように製造した。Ｇｒａｃｅ  Ｄａｖｉｓｉｏｎ  ＧｍｂＨ  ａｎｄ  Ｃｏ．ＫＧ．Ｒｅｉｎａｃｈ、スイスから市販されているＳｙｌｏｒｄ  Ｃ８０３を、ＳｉＯ２の分散物の製造のために使用した。
【０１４４】
【表２】
2010066770.tif 000004
【実施例３】
【０１４５】
（転換層と透明な支持体との間の光学中間層としてのミクロ多孔性およびメソ多孔性の層）
低屈折率および表３−１にリストされた組成（乾燥状態）を有するミクロ多孔性およびメソ多孔性の層を、透明な字入りポリエステル支持体Ｃｒｏｎａｒ（商標）７４２に適用した。
【０１４６】
【表３−１】
2010066770.tif 000005
【０１４７】
ＡＰ−３は、ＣＣＩＣ、大阪、日本からＣａｔａｌｏｉｄ  ＡＰ−３として市販され、そしてＭｏｗｉｏｌ  ５６９８は、Ｃｌａｒｉａｎｔ  ＡＧ、Ｍｕｔｔｅｎｚ、スイスから市販されている。硬化剤は、Ｓｃｈｗｅｉｚｅｒｈａｌｌｅ  Ｃｈｅｍｉｅ  ＡＧ、Ｂａｓｅｌ、スイスから市販されている硼酸である。
表３−２にリストされている組成（乾燥状態）を有するポリマー層を、層３Ａ、３Ｂ、３Ｃおよび３Ｄへ適用した。
【０１４８】
【表３−２】
2010066770.tif 000006
【０１４９】
メチルヒドロキシセルロースは、Ｈｅｒｃｕｌｅｓ  Ｉｎｔｅｒｎａｔｉｏｎａｌ  ＧｍｂＨ、Ｓｃｈａｆｔｈａｕｓｅｎ、スイスからＣｕｌｍｉｎａｌ  ＭＨＰＣ−５０として市販されている。Ａｃｒｏｓ  ＯｒｇａｎｉｃｓからのＣｏｕｍａｒｉｎ  ３３４は、Ｆｉｓｈｅｒ  Ｓｃｉｅｎｔｉｆｉｃ、Ｗｏｈｌｅｎ、スイスから市販されている。
【０１５０】
【表３−３】
2010066770.tif 000007
【実施例４】
【０１５１】
（ミクロ多孔性およびメソ多孔性の層の散乱）
実施例４−Ａにおいて、転換層（ＰＤＢ  ０．０５ｇ／ｍ２、ＴＫＰ  ５ｇ／ｍ２、ゼラチン  ８．９ｇ／ｍ２）を透明なポリエステル支持体Ｃｒｏｎａｒ（商標）７４２の上にコーティングした。
【０１５２】
実施例４−Ｂでは、同じ転換層を、透明なポリエステル支持体Ｃｒｏｎａｒ（商標）７４２上に既にコーティングしたミクロ多孔性およびメソ多孔性の層（ＣＡＢ−Ｏ−ＳＩＬ  Ｍ−５  １９ｇ／ｍ２、Ｍｏｗｉｏｌ  ４０８８  ５ｇ／ｍ２）上にコーティングした。
【０１５３】
実施例４−Ｃでは、同じ転換層を、透明なポリエステル支持体Ｃｒｏｎａｒ（商標）７４２上に既にコーティングしたミクロ多孔性およびメソ多孔性で光を強く散乱する層（ＣＡＢ−Ｏ−ＳＩＬ  Ｍ−５  １０．５ｇ／ｍ２、Ｍｏｗｉｏｌ  ５６９８  ４ｇ／ｍ２、Ｋｒｏｎｏｓ  ＡＶ  ２ｇ／ｍ２）上にコーティングした。
【０１５４】
Ｍｏｗｉｏｌ  ４０８８およびＭｏｗｉｏｌ  ５６９８は、Ｃｌａｒｉａｎｔ  ＡＧ、Ｍｕｔｔｅｎｚ、スイスから市販されている。ＣＡＢ−Ｏ−ＳＩＬ  Ｍ−５は、Ｃａｂｏｔ  ＧｍｂＨ、Ｒｈｅｉｎｆｅｌｄｅｎ，ドイツから市販されている。
【０１５５】
【表４】
2010066770.tif 000008
【実施例５】
【０１５６】
（転換層中のミクロ多孔性およびメソ多孔性の中間層と散乱中心との組み合わせ）
表５による種々のレベルの散乱中心を有する転換層（ＰＤＢ  ０．０４ｇ／ｍ２、ＴＫＰ  ８ｇ／ｍ２、ゼラチン  ８ｇ／ｍ２）を、透明なポリエステル支持体Ｃｒｏｎａｒ（商標）７４２上に直接コーティングするか、または同じ支持体上に既にコーティングされたミクロ多孔性およびメソ多孔性の層（ＣＡＢ−Ｏ−ＳＩＬ  Ｍ−５  ５．２ｇ／ｍ２、Ｍｏｗｉｏｌ  ４０８８  ０．６ｇ／ｍ２）上にコーティングするかの何れかでコーティングした。薄い保護層（ゼラチン  ２ｇ／ｍ２）を最後にすべての層の上にコーティングした。
【０１５７】
【表５】
2010066770.tif 000009
【実施例６】
【０１５８】
（表面の粗さによる光抽出）
５μｍの厚さを有しかつ表６−１にリストされた組成（乾燥状態）を有するポリマー層を、字入り透明なポリエステル支持体Ｃｒｏｎａｒ（商標）７４２に適用した。
【０１５９】
【表６−１】
2010066770.tif 000010
【０１６０】
顔料は、ゼオライトＬＴＬ結晶（長さ７０ｎｍ）からなり、１５％の近づきうる内部の孔体積は色素ＰＤＢで満たされていた。中性の色素によりゼオライト結晶を満たす方法は、Ｍ．Ｐａｕｃｈａｒｄ、Ａ．ＤｅｖａｕｘおよびＧ．Ｃａｌｚａｆｅｒｒｉにより、「Ｄｙｅ−ｌｏａｄｅｄ  Ｚｅｏｌｉｔｅ  Ｌ  Ｓａｎｄｗｉｃｈｅｓ  ａｓ  Ａｒｔｉｆｉｃｉａｌ  Ａｎｔｅｎｎａ  Ｓｙｓｔｅｍｓ  ｆｏｒ  Ｌｉｇｈｔ  Ｔｒａｎｓｐｏｒｔ」Ｃｈｅｍｉｓｔｒｙ−Ａ  Ｅｕｒｏｐｅａｎ  Ｊｏｕｒｎａｌ，６，３４５６−３４７０（２０００）に記述されている。
【０１６１】
ゼオライトＬＴＬは、ＮａｎｏＳｃａｐｅ  ＡＧ，Ｐｌａｎｅｇｇ−Ｍａｒｔｉｎｒｉｅｄ，ドイツから市販されている。
【０１６２】
実施例６−Ｂでは、４．０２ｇ／ｍ２のＭＨＰＣからなるポリマー層がこの層に適用された。
【０１６３】
得られたサンプルの組成は、表６−２にリストされる。
【０１６４】
【表６−２】
2010066770.tif 000011
【実施例７】
【０１６５】
（転換層中のミクロ多孔性およびメソ多孔性の中間層と散乱中心との組み合わせ）
表７にリストされた組成（乾燥状態）を有する転換層を、字入り透明なポリエステル支持体Ｃｒｏｎａｒ（商標）７４２に直接適用した。
【０１６６】
【表７】
2010066770.tif 000012
【０１６７】
（テスト方法）
図３は、転換フォイルの全透過および全反射を測定するのに使用される測定の構成を示す。散乱部分と指向部分との区別は、指向部分が検出器へ衝突することを防ぐかどうかでなされる。
【０１６８】
同じ組成を有するが転換色素のない参照サンプルの助けにより、ラフティングおよび吸収が計算される。参照サンプルの吸収が零に等しくそしてラフティングがサンプルと参照サンプルで同じであると仮定される。
図４は、蛍光の性質を測定するのに使用される測定の構成を示す。
波長４５０ｎｍの青色光発光ＬＥＤまたはレーザー光線が、励起光源として使用された。
【０１６９】
（結果）
散乱中心を本発明により組み込むことは、放射された光の空間の分布に影響しそして転換効率を増大させるかもしれないということである。散乱は、指向された透過の量を減らしそして散乱透過および反射の部分を増大させる。図７は、転換層中の導入された散乱を有するか（実施例７−Ｂ）または有しない（実施例７−Ａ）サンプルの光（波長４５０ｎｍを有する青色ＬＥＤ光源の）の分布を示す。
【０１７０】
図７は、散乱の導入が、わずか約５％全透過を減少させそしてわずか約５％全反射を増大させることを示す。しかし、散乱透過の部分は、指向された透過に比べて約１９％増大する。指向された反射は、それが支持体の表面で反射により支配されるために、殆ど変化しない。散乱中心の本発明による導入は、それゆえ、好ましくそして本発明による散乱透過の部分が増大することを可能にする。
【０１７１】
光の散乱は、また、吸収を増大させる転換フォイルの光路の長さの増大へ導く。
図８および９は、いかにこのバランスが散乱中心の本発明による組み込みにより影響されるかを明らかに示す。
【０１７２】
図８および９は、４５０ｎｍの波長で転換色素を含まない（それゆえ吸収は零に等しい）転換フォイルのＴｉＯ２散乱中心（実施例１−Ａから１−Ｄ）、それぞれＳｉＯ２散乱中心（実施例２−Ａから２−Ｄ）による、全透過（Ｔｇ（λ）＋Ｔｄ（λ））、全反射（Ｒｇ（λ）＋Ｒｄ（λ））、吸収Ａ（λ）およびラフティングＷ（λ）の挙動を示す。散乱中心の濃度の増加によりいかに透過が減少し反射が増加することが、明らかに分かる。ラフティングは、また、散乱中心が導波体中への励起光のカップリングインに有利であるため、わずかに増大する。ＴｉＯ２の効果は、粒子と周囲のフィルムとの間の屈折率の相違がＳｉＯ２よりも大きいために、より顕著である。
【０１７３】
図１０および１１は、衝突する青色光を吸収できる転換色素を含む同様なサンプルを示す（実施例１−Ｅから１−Ｈ，それぞれ実施例２−Ｅから２−Ｈ）。転換色素の量は、すべてのサンプルで同じである。
【０１７４】
吸収が透過および反射を犠牲にして増大することが明らかに分かる。吸収が、散乱中心の組み込みにより同じ量の転換色素で増大することも分かる。この効果は、しかし、比較的早く飽和に達する。吸収は、ＳｉＯ２に比べて、ＴｉＯ散乱中心の場合顕著に、より増大する。
【０１７５】
図１２は、同じ２つのサンプルのシリーズ（実施例１−Ｅから１−Ｈ、それぞれ実施例２−Ｅから２−Ｈ）の前方の方向（ＥＶ）の転換色素により発される光の蛍光発色を示す。
【０１７６】
散乱中心の本発明による組み込みが、両者の場合に、放射された転換された蛍光の強度の増大を導くことが分かる。これは、増大した吸収により一部説明できる。しかし、効果は、吸収による前の場合と同じく、飽和へ比較的早く達する。放射された蛍光の強度は、ＳｉＯ２に比べて、ＴｉＯ２散乱中心の場合に顕著に、より増大する。
【０１７７】
図１３は、吸収された放射の量により除された前方の方向に放射された蛍光の強度である、同じ２つのサンプルのシリーズの蛍光抽出効率の挙動を示す。
蛍光抽出効率が散乱の増大とともに増加し、次に飽和に達することを明らかに示す。２つのシリーズの最大に達した蛍光抽出効率の差は、それほど大きいものではない。
【０１７８】
これらの実施例は、散乱中心の本発明による組み込みが、或る量まで、転換効率すなわち前方の方向への光の吸収および放射を増大させることを示す。
粒子の組み込みは、２つの種類の散乱中心を生じさせる。１つには、もし粒子と周囲の層の材料との間に屈折率の差が存在するならば、そしてもし粒子が散乱されるべき光の波長より大きいならば、光は層中の粒子により直接散乱される。一方、粒子の組み込みが表面の粗さを増大させるならば、表面での光の散乱を増大させる。
【０１７９】
図１４は、前方の方向に放射された蛍光に対するサンプルの表面の粗さの効果を示す（実施例６−Ａおよび６−Ｂ）。サンプルは、粒子および周囲の層が同じ屈折率を有し、粒子による直接散乱を防ぐようなやり方で選ばれる。それゆえ、前方の方向へ放射される蛍光の増大に働くのは、増大した表面の粗さに過ぎない。参考例では、表面はポリマーのオーバー層により平らにされた。前方の方向へ放射される蛍光の強度は、このサンプルでは半分になった。
【０１８０】
図１５は、原子間力顕微鏡により測定された２つのサンプルの粗さのプロフィルを示す。これは、転換層の粗い表面が蛍光抽出をかなり増大できることを示す。
もし転換層が十分に薄く作られて、それが良好な導波体では最早なくそして透明な支持体から転換層を光学的に隔離するならば、そしてもし低屈折率を有する中間層が転換層と支持体との間に存在するならば、ラフティングが弱くなりそしてフォイルに対して垂直な方向へ放射される蛍光はかなり増大する。
【０１８１】
図１６は、この挙動を説明するサンプルのシリーズ（実施例３−Ａから３−Ｄ）を示す。この場合、中間層は低屈折率を有するミクロ多孔性およびメソ多孔性の層である。前方の方向への蛍光の放射は、ファクター＞２でシリーズ（実施例３−Ａから３−Ｄ）で増大する。効果のサイズは、層の厚さおよび中間層の屈折率に依存する。屈折率が低ければ低いほどそして層が厚ければ厚いほど、効果は大きくなる。それにもかかわらず、ときには飽和してしまう。
【０１８２】
放射された光の空間の分布に影響する他の態様は、支持体から転換層を隔離する低屈折率を有する中間層への散乱中心の組み込みである。
図１７は、このような中間層を有するサンプルシリーズの挙動を示す（実施例４−Ａから４−Ｄ）。
【０１８３】
図１７は、低屈折率を有する中間層（実施例４−Ｂ）が、このような層のないサンプル（実施例４−Ａ）に比べて、前方の方向へ放射された蛍光および蛍光抽出効率を増大させることを確証する（図１６の結果も参照）。吸収は変化しないままである。中間層へのＴｉＯ２散乱中心の組み込み（実施例４−Ｃ）は、前方の方向へ放射された転換色素の蛍光の僅かな増大を生じさせる。転換層の前の外部の散乱も励起光の反射の増加を生じさせるため、サンプル中の吸収は約５０％低下する。しかし、反射の増加は、また、蛍光抽出効率がほとんど２倍になることに関係がある。それは、中間層中の散乱が、後方の方向に放射された光の一部が前方の方向へ再指向されるからである。
【０１８４】
図１８は、サンプル（実施例４−Ａから４−Ｃ）の測定された蛍光スペクトルを示す。
図１８は、中間層中への散乱中心の組み込みが、転換された光の蛍光強度を減らすことなく、転換された光に比べて、励起光の部分を選択的に減らすことを示す。これは、励起光の強度が、転換層の前の選択性吸収フィルターの導入により減る場合には、起こらないだろう。この場合、転換された蛍光は、同じ程度に低下されるだろう。しかし、もし励起光の強度が散乱中心の組み込みにより低下されるならば（実施例４−Ｃ）、蛍光抽出効率は、同時に増大し、従って損失を相殺するだろう。
【０１８５】
放射された光の空間の分布に影響しそして転換効率を増大する他の態様は、支持体からの転換層の光学的隔離および転換層中への散乱中心の本発明による組み込みである。
図１９は、前方の方向へ放射された蛍光が、散乱または中間層のみが使用される場合に比べて、２つの手段の組み合わせにより本発明による材料において改善されることを示す。散乱およびミクロ多孔性およびメソ多孔性の中間層の使用の同時の導入は、転換フォイルの性質を最適にする可能性を生じさせ、同時に、全転換効率を増大する。２つの手段の組み合わせは、それゆえ、転換層中へ高い濃度の散乱中心を直接組み込むことが不利であるかまたは困難な場合でも、前方の方向に放射される高い強度の蛍光を得ることを可能にする。
【符号の説明】
【０１８６】
１    支持体
２    中間層
２ａ  第１の中間層
２ｂ  第２の中間層
２ｃ  第３の中間層
３    転換層
３ａ  第１の転換層
３ｂ  第２の転換層
３ｃ  第３の中間層
４    散乱中心
【図１】
2010066770.tif 000013
【図２】
2010066770.tif 000014
【図３】
2010066770.tif 000015
【図４】
2010066770.tif 000016
【図５】
2010066770.tif 000017
【図６】
2010066770.tif 000018
【図７】
2010066770.tif 000019
【図８】
2010066770.tif 000020
【図９】
2010066770.tif 000021
【図１０】
2010066770.tif 000022
【図１１】
2010066770.tif 000023
【図１２】
2010066770.tif 000024
【図１３】
2010066770.tif 000025
【図１４】
2010066770.tif 000026
【図１５】
2010066770.tif 000027
【図１６】
2010066770.tif 000028
【図１７】
2010066770.tif 000029
【図１８】
2010066770.tif 000030
【図１９】
2010066770.tif 000031